(57)【特許請求の範囲】
【請求項１】
スチレン系重合体およびスチレン系単量体−メタクリル酸メチル共重合体から選ばれる少なくとも一以上の透明樹脂に光拡散剤が分散されてなる光拡散層と、
スチレン系単量体−メタクリル酸メチル共重合体１００質量部あたり式（１）
0004821597.tif 000007
〔式中、Ｒ１は炭素数１０以下のアルキル基を示し、Ｒ２およびＲ３はそれぞれ独立に水素原子、ｔｅｒｔ−ブチル基、ｔｅｒｔ−オクチル基またはフェニル基を示す。〕
で示される紫外線吸収剤および式（２）
0004821597.tif 000008
〔式中、Ｒ４はメチル基、ｔｅｒｔ−オクチル基または式（２−１）
0004821597.tif 000009
で示される置換基を示し、Ｒ５はｔｅｒｔ−オクチル基、式（２−１）で示される置換基、式（２−２）
0004821597.tif 000010
で示される置換基または式（２−３）
0004821597.tif 000011
（式中、Ｒ６はｔｅｒｔ−オクチル基または式（２−１）で示される置換基を示す。）
で示される置換基を示す。〕
で示される紫外線吸収剤から選ばれる少なくとも一以上の紫外線吸収剤０．０５質量部〜１０質量部を含む紫外線吸収層と
が積層されてなることを特徴とする多層光拡散板。
【請求項２】
紫外線吸収層の厚みが１０μｍ〜１００μｍである請求項１に記載の多層光拡散板。
【請求項３】
厚み１ｍｍ〜３ｍｍである請求項１に記載の多層光拡散板。
【請求項４】
冷陰極線管を備えたバックライト装置に用いられ、前記紫外線吸収層が前記光拡散層と前記冷陰極線間との間に位置するように配置される請求項１〜請求項３のいずれかに記載の多層光拡散板。
【請求項５】
前記バックライト装置が、液晶セルを備え、前記紫外線吸収層が前記液晶セルと前記冷陰極線管との間に位置するように配置される直下型液晶ディスプレイ装置に用いられるものである請求項４に記載の多層光拡散板。
【請求項６】
前記液晶セルが、カラー画像を表示可能なものである請求項５に記載の多層光拡散板。
【請求項７】
請求項１〜請求項６のいずれかに記載の多層光拡散板と冷陰極線管とを備え、前記多層光拡散板の紫外線吸収層が光拡散層と前記冷陰極線管との間に位置するように、前記多層光拡散板が配置されてなることを特徴とするバックライト装置。
【請求項８】
請求項７に記載のバックライト装置と液晶セルとを備え、該液晶セルと前記冷陰極線管との間に前記多層光拡散板が位置するように配置されてなることを特徴とする直下型液晶ディスプレイ装置。
【発明の詳細な説明】
【技術分野】
【０００１】
本発明は、多層光拡散板に関し、詳しくは直下型液晶ディスプレイ装置などを構成するバックライトに用いられる多層構成の光拡散板に関する。
【背景技術】
【０００２】
直下型液晶ディスプレイ装置(2)は、図２に示すように、液晶セル(3)と、その直下に配置されたバックライト装置(4)とを備えたディスプレイ装置であり、バックライト装置(4)としては、冷陰極線管(5)を光源とし、その前面側に光拡散板(1)を配置したものが広く用いられている。
【０００３】
冷陰極線管(5)としては、画面サイズの大型化に伴って、次第に大型のものが使用されるようになっており、これに伴い、冷陰極線管(5)から発生する紫外線も多くなって、光拡散板(1)が劣化して着色し易くなっている。
【０００４】
かかる紫外線による劣化の少ない光拡散板(1)として、特許文献１〔特開２００５−２３４５２１号公報〕には、光拡散剤を含有する光拡散層(11)と、紫外線吸収剤を含有する紫外線吸収層(12)とが積層された多層光拡散板(10)が開示されている。
【０００５】
しかし、光拡散板(1)としては、紫外線による劣化がより少ないものが望ましい。
【０００６】
【特許文献１】特開２００５−２３４５２１号公報
【発明の開示】
【発明が解決しようとする課題】
【０００７】
そこで本発明者は、紫外線による劣化がより少ない光拡散板(1)を開発するべく鋭意検討した結果、本発明に至った。
【課題を解決するための手段】
【０００８】
すなわち本発明は、スチレン系重合体およびスチレン系単量体−メタクリル酸メチル共重合体から選ばれる少なくとも一以上の透明樹脂に光拡散剤が分散されてなる光拡散層(11)と、
スチレン系単量体−メタクリル酸メチル共重合体１００質量部あたり式（１）
0004821597.tif 000002
〔式中、Ｒ1は炭素数１０以下のアルキル基を示し、Ｒ2およびＲ3はそれぞれ独立に水素
原子、ｔｅｒｔ−ブチル基、ｔｅｒｔ−オクチル基またはフェニル基を示す。〕
で示される紫外線吸収剤および式（２）
0004821597.tif 000003
〔式中、Ｒ4はメチル基、ｔｅｒｔ−オクチル基または式（２−１）
0004821597.tif 000004
で示される置換基を示し、Ｒ5はｔｅｒｔ−オクチル基、式（２−１）で示される置換基
、式（２−２）
0004821597.tif 000005
で示される置換基または式（２−３）
0004821597.tif 000006
（式中、Ｒ6はｔｅｒｔ−オクチル基または式（２−１）で示される置換基を示す。）
で示される置換基を示す。〕
で示される紫外線吸収剤から選ばれる少なくとも一以上の紫外線吸収剤０．０５質量部〜１０質量部を含む紫外線吸収層(12)と
が積層されてなることを特徴とする多層光拡散板(10)を提供するものである。
【０００９】
図１に本発明の多層光拡散板(10)の断面図を模式的に示す。図１(ａ)は、光拡散層(11)の片面に紫外線吸収層(12)が積層された例であり、図１(ｂ)は両面に紫外線吸収層(12)が積層された例である。
【発明の効果】
【００１０】
本発明の多層光拡散板(10)は、紫外線による劣化が少ないので、図２に示すように、光源として冷陰極線管(5)を用いたバックライト(4)を構成する光拡散板(1)として有用である。
【発明を実施するための最良の形態】
【００１１】
本発明の多層光拡散板(10)の光拡散層(11)を構成する透明樹脂は、スチレン系重合体およびスチレン系単量体−メタクリル酸メチル共重合体から選ばれる少なくとも一以上であり、これらは市販のものをそのまま使用することができる。中でも吸湿が少ない点で、ポリスチレンが好ましく用いられる。
【００１２】
スチレン系重合体とは、スチレン系単量体を単独で重合するか、または２種以上のスチレン系単量体を共重合して得られる重合体であって、スチレン系単量体としては、スチレンの他、置換スチレン類を用いることもできる。該置換スチレン類としては、例えばクロロスチレン、ブロモスチレンのようなハロゲン化スチレン類、ビニルトルエン、α−メチルスチレンのようなアルキルスチレン類などが挙げられる。スチレン系単量体は、それぞれ単独で用いられてもよいし、２種以上を組み合わせて用いられてもよい。
【００１３】
スチレン系単量体−メタクリル酸メチル共重合体とは、スチレン系重合体において上記し
たと同様のスチレン系単量体とメタクリル酸メチルとの共重合体であって、通常、スチレ
ン系単量体単位含有量２０質量％〜９５質量％、メタクリル酸メチル単位含有量８０質量
％〜５質量％、好ましくはスチレン系単量体単位含有量７０質量％以上、メタクリル酸メ
チル単位含有量３０質量％以下のものが用いられる。
【００１４】
光拡散剤とは、透明樹脂と屈折率が異なる粒子であって、透過する光を拡散しうるものであり、例えばガラスビーズ、シリカ粒子、水酸化アルミニウム粒子、炭酸カルシウム粒子、硫酸バリウム粒子、酸化チタン粒子、タルクなどの無機粒子であってもよいし、スチレン系重合体粒子、アクリル系重合体粒子、シロキサン系重合体粒子などの有機粒子であってもよい。
【００１５】
光拡散剤の粒子径は、体積平均粒子径で１μｍ以上、好ましくは２μｍ以上、さらに好ま
しくは３μｍ以上であり、光拡散剤に起因する細かな凹凸が表面に生じにくい点で、通常
２５μｍ以下、好ましくは２０μｍ以下、さらに好ましくは１０μｍ以下である。
【００１６】
光拡散層(11)における光拡散剤の含有量は、特に限定されないが、例えば透明樹脂１００
質量部あたり０．５質量部〜２０質量部である。
【００１７】
光拡散層(11)は、必要により光学特性を損なわない範囲で熱安定剤、酸化防止剤、耐候剤
、光安定剤、蛍光増白剤、グラスファイバーなどの補強剤などの添加剤を含有していても
よい。
【００１８】
紫外線吸収層(12)に用いられるスチレン系単量体−メタクリル酸メチル共重合体は、光拡散層(11)に用いられるスチレン系重合体において上記したと同様のスチレン系単量体とメタクリル酸メチルとの共重合体であって、通常、スチレン系単量体単位含有量２０質量％〜９５質量％、メタクリル酸メチル単位含有量８０質量％〜５質量％、好ましくはスチレン系単量体単位含有量７０質量％以上、メタクリル酸メチル単位含有量３０質量％以下のものが用いられる。
【００１９】
式（１）で示される紫外線吸収剤としては、例えば
４，６−ジフェニル−２−（４−ヘキシルオキシ−２−ヒドロキシフェニル）−ｓ−トリアジン、
４，６−ビス（ビフェニル−４−イル）−２−（４−ヘキシルオキシ−２−ヒドロキシフェニル）−ｓ−トリアジン、
４，６−ビス（４−ｔｅｒｔ−ブチルフェニル）−２−（４−ヘキシルオキシ−２−ヒドロキシフェニル）−ｓ−トリアジン、
４，６−ビス（４−ｔｅｒｔ−オクチルフェニル）−２−（４−ヘキシルオキシ−２−ヒドロキシフェニル）−ｓ−トリアジン、
４，６−ビス（ビフェニル−４−イル）−２−［（４−エチルヘキシルオキシ）−２−ヒドロキシフェニル］−ｓ−トリアジン、
４，６−ビス（４−ｔｅｒｔ−ブチルフェニル）−２−［（４−エチルヘキシルオキシ）−２−ヒドロキシフェニル］−ｓ−トリアジン、
４，６−ビス（４−ｔｅｒｔ−オクチルフェニル）−２−［（４−エチルヘキシルオキシ）−２−ヒドロキシフェニル］−ｓ−トリアジン
２−（４，６−ジフェニル−１，３，５−トリアジン−２−イル）−５−［（ヘキシル）オキシ］フェノール〔チバ・スペシャルティー・ケミカルズ社製「チヌビン１５７７ＦＦ」〕などが挙げられる。
【００２０】
式（２）で示される紫外線吸収剤としては、例えば２−（２−ヒドロキシ−５−ｔｅｒｔ−オクチルフェニル）−２Ｈ−ベンゾトリアゾール、
２−（３，５−ビス−α−クミル−２−ヒドロキシフェニル）−２Ｈ−ベンゾトリアゾー
ル〔チバ・スペシャリティー・ケミカルズ社製「チヌビン２３４」〕、
２，２'−メチレン−ビス（４−ｔｅｒｔ−オクチル−（６−２Ｈ−ベンゾトリアゾール−２−イル）フェノール）〔旭電化社製「アデカスタブＬＡ−３１」〕、
２−（２−ヒドロキシ−３−α−クミル−５−ｔｅｒｔ−オクチルフェニル）−２Ｈ−ベンゾトリアゾール、
２−（２−ヒドロキシ−３−ｔｅｒｔ−オクチル−５−α−クミル−フェニル）−２Ｈ−ベンゾトリアゾール、
Ｎ−［３−（２Ｈ−ベンゾトリアゾリ−２−イル）−２−ヒドロキシ−５−メチルベンジル］−４，５，６，７−テトラヒドロフタルイミド〔共同薬品社製「バイオソーブ５９０」、シプロ化成社製「シーソーブ７０６」、住友化学社製「スミソーブ２５０」〕などが挙げられる。
【００２１】
式（１）で示される紫外線吸収剤および式（２）で示される紫外線吸収剤は、それぞれ単
独で用いてもよいし、２種以上を組み合わせて用いてもよい。
【００２２】
紫外線吸収層(12)における上記紫外線吸収剤の含有量はスチレン系単量体−メタクリル酸メチル共重合体１００質量部あたり、劣化を防止しうる点で０．０５質量部以上、好ましくは０．５質量部以上であり、紫外線吸収剤に起因する着色がない点で１０質量部以下、好ましくは３質量部以下、さらに好ましくは２質量部以下である。
【００２３】
紫外線吸収剤層(12)は、光拡散剤、加工安定剤などを含有していてもよい。光拡散剤とし
ては、光拡散層(11)において上記したと同様のものが挙げられる。
【００２４】
紫外線吸収層(12)の厚みは、紫外線による劣化をより防止できる点で通常１０μｍ以上、好ましくは３０μｍ以上であり、紫外線吸収剤による着色がない点で通常１００μｍ以下である。
【００２５】
紫外線吸収層(12)は、図１(ａ)に示すように光拡散層(11)の片面に積層されていてもよい
し、図１(ｂ)に示すように光拡散層(11)の両面に積層されていてもよい。
【００２６】
本発明の光拡散板(10)の厚みは通常１ｍｍ〜３ｍｍである。
【００２７】
本発明の光拡散板(10)は、例えば
(１)透明樹脂および光拡散剤を含む樹脂組成物と、スチレン系単量体−メタクリル酸メチ
ル共重合体および紫外線吸収剤を含む樹脂組成物を共押出しする方法、
(２)透明樹脂および光拡散剤を含む組成物を成形して板状成形体(11)とし、これに、スチ
レン系単量体−メタクリル酸メチル共重合体および紫外線吸収剤が溶剤に溶解された溶液
を塗布し、溶剤を揮発させて、紫外線吸収層(12)を形成する方法、
(３)透明樹脂および光拡散剤を含む組成物を成形して板状成形体(11)とし、これに、スチ
レン系単量体−メタクリル酸メチル共重合体および紫外線吸収剤を含む組成物をフィルム
状に成形したフィルム状成形体(12)を熱融着により貼合する方法
などが挙げられ、経済的に製造しうる点で、(１)共押出しによる方法が好ましい。
【００２８】
本発明の多層光拡散板(10)は、紫外線による劣化が少ないので、例えば図２に示すような
バックライト装置(4)を構成する光拡散板(1)として有用である。このバックライト装置(4
)は、本発明の多層光拡散板(10)と、冷陰極線管(5)とを備えている。本発明の多層光拡散
板(10)は、その紫外線吸収層(12)が光拡散層(11)と冷陰極線管(5)との間に位置するように配置されており、例えば多層光拡散板(10)が光拡散層(11)の片面に紫外線吸収層(12)が積層されたものである場合には、この紫外線吸収層(12)が冷陰極線管(5)側になるように配置される。
【００２９】
このバックライト装置(4)は、例えば図２に示すような直下型液晶ディスプレイ装置(2)に
好適に用いられる。この直下型液晶ディスプレイ装置(2)は、上記バックライト装置(4)と
液晶セル(3)とを備えている。液晶セル(3)はカラー画像を表示可能なものが好ましい。そ
して、この直下型液晶ディスプレイ装置(2)は、液晶セル(3)と冷陰極線管(5)との間に本
発明の多層光拡散板(10)が位置するように配置されており、長期間に亘り使用しても、冷
陰極線管(5)からの紫外線による光拡散板(1)の劣化が少なく、光拡散板(1)の着色による
画像表示の着色が少ない。
【実施例】
【００３０】
以下、実施例によって本発明をより詳細に説明するが、本発明は、かかる実施例によって
限定されるものではない。
【００３１】
なお、各実施例における評価方法は以下のとおりである。
(１)光学特性評価（全光線透過率、拡散光透過率、ヘーズおよび分光透過率）
全光線透過率、拡散光透過率およびヘーズは、それぞれＪＩＳ  Ｋ  ７１３６に従い測定
した。
また、分光透過率は、積分球を備えた自記分光光度計〔日立製作所社製「ＵＶ−４０００
」〕を用いて３００ｎｍ〜８００ｎｍの分光透過率を測定し、黄色度ＹＩ、色度ｘおよび
色度ｙを求めた。
(２)水銀灯照射試験
水銀灯を備えたオーブン中に、得られた多層光拡散板(10)を入れ、７５℃で水銀灯により
紫外線を照射し５００時間照射後、および１０００時間照射後の分光透過率を測定し、黄
色度ＹＩ、色度ｘおよび色度ｙをそれぞれ求め、照射前との差（ΔＹＩ、Δｘ、Δｙ）を
求めた。水銀灯からの照射される光は、３６５ｎｍにける光線強度が０．３〜０．５ｍＷ
／ｃｍ2、４０５ｎｍにおける光線強度が０．９〜１．２Ｗ／ｃｍ2であった。
(３)輝度
得られた多層光拡散板(10)を１６３ｍｍ〔ＴＤ方向〕×４２３ｍｍ〔ＭＤ方向〕の長方形状に２枚、切り出し、クロロホルムにより４２３ｍｍ×３２６ｍｍのサイズに継ぎ足し、冷陰極線管(5)を備えた２０型直下型バックライト装置〔画面サイズは横４２３ｍｍ×縦３２６ｍｍ〕(4)に光拡散板(1)として装着し、冷陰極線管(5)を点灯した状態でマルチポイント輝度計により４４１点で輝度を測定し、その平均値を求めた。
【００３２】
実施例１
〔光拡散剤マスターバッチの製造〕
ポリスチレン〔東洋スチレン社製「トーヨースチロール ＨＲＭ４０」、ＭＦＲ（メルト
フローレート）０．９〜１．３ｇ／１０分〕４６質量部、架橋アクリル系樹脂粒子〔住友
化学社製「スミペックスＸＣ１Ａ」〕４０質量部、シリコーン樹脂粒子〔東レ・ダウコー
ニング社製「ＤＹ３３−７１９」〕４質量部、紫外線吸収剤〔クラリアント社製「ホスタ
ビン ＰＲ−２５」、ジメチル（ｐ−メトキシベンジリデン）マロネート〕８質量部、加
工安定剤〔ＡＰＩコーポレーション社製「ヨシノックス ＢＨＴ」、２，６−ジ−ｔｅｒ
ｔ−ブチル−４−メチルフェノール〕２質量部の混合物に、オキサゾール系蛍光漂白剤〔
住化カラー社製「ホワイトフローＰＳＮ  ｃｏｎｃ」〕０．０３質量部を加え、ドライブ
レンドしたのち、８０℃〜２５０℃で６５ｍｍ２軸押出機によりペレット化して、ペレッ
ト状の光拡散剤マスターバッチを得た。
【００３３】
〔紫外線吸収剤コンパウンドの製造〕
スチレンとメタクリル酸メチルとの共重合体〔新日鐵化学社製「エスチレンＭＳ２００Ｎ
Ｔ」、ＭＦＲ１．３〜１．９ｇ／１０分、スチレン単位８０質量％。メタクリル酸メチル
単位２０質量％〕１００質量部、架橋アクリル系樹脂粒子〔住友化学社製「スミペックス
ＸＣ１Ａ」〕２３質量部、加工安定剤〔住友化学社製「スミライザーＧＰ」〕０．２質量
部および紫外線吸収剤〔チバ・スペシャルティー・ケミカルズ社製「チヌビン１５７７Ｆ
Ｆ」、２−（４，６−ジフェニル−１，３，５−トリアジン−２−イル）−５−［（ヘキ
シル）オキシ］フェノール〕１．５質量部をドライブレンドした後、２００℃〜２３０℃
で２０ｍｍ単軸押出機によりペレット化して、ペレット状の紫外線吸収剤コンパウンドを
得た。
【００３４】
〔多層光拡散板の製造〕
ポリスチレン〔トーヨースチロールＨＲＭ４０〕９２質量部および上記で得た光拡散剤マ
スターバッチ８質量部をドライブレンドした後、スクリュー径４０ｍｍの押出機に供給し
、２００〜２３５℃で、ベント部の圧力を５．３ｋＰａ（絶対圧）に保持した状態で溶融
し、一方、上記で得た紫外線吸収剤コンパウンドを、スクリュー径２０ｍｍの補助押出機
に供給し、押出機温度１９０〜２３０℃で、ベント部の圧力を２１．３ｋＰａ（絶対圧）
に保持した状態で溶融し、フィードブロックおよびＴダイを経由してＴダイ温度２４５〜
２５０℃で共押出して、紫外線吸収層〔０．０５ｍｍ〕(12)／光拡散層〔１．９ｍｍ〕(1
1)／紫外線吸収層〔０．０５ｍｍ〕(12)の３層構成で、幅約２２０ｍｍの多層光拡散板(1
0)を得た。
【００３５】
〔評価〕
得られた多層光拡散板(10)を６５ｍｍ×６５ｍｍに切り出し、光学特性評価（全光線透過
率、拡散光透過率、ヘーズおよび分光透過率）を求め、初期光学特性としたのち、水銀灯
照射試験を行った。結果を第１表に示す。
また、得られた多層光拡散板(10)の輝度評価を行った。結果を第１表に示す。
【００３６】
実施例２
紫外線吸収剤〔チヌビン１５７７ＦＦ〕に代えて紫外線吸収剤〔旭電化社製「アデカスタ
ブＬＡ−３１」、２，２'−メチレン−ビス（４−ｔｅｒｔ−オクチル−（６−２Ｈ−ベンゾトリアゾール−２−イル）フェノール）〕１．６質量部を用いた以外は実施例１と同様に操作して多層光拡散板を得た。評価結果を第１表に示す。
【００３７】
実施例３
紫外線吸収剤〔チヌビン１５７７ＦＦ〕に代えて紫外線吸収剤〔チバ・スペシャリティー
・ケミカルズ社製「チヌビン２３４」、２−（３，５−ビス−α−クミル−２−ヒドロキ
シフェニル）−２Ｈ−ベンゾトリアゾール〕２質量部を用いた以外は実施例１と同様に操
作して多層光拡散板を得た。評価結果を第１表に示す。
【００３８】
実施例４
紫外線吸収剤〔チヌビン１５７７ＦＦ〕に代えて紫外線吸収剤〔共同薬品社製「バイオソ
ーブ５９０」、Ｎ−［３−（２Ｈ−ベンゾトリアゾール−２−イル）−２−ヒドロキシ−
５−メチルベンジル］−４，５，６，７−テトラヒドロフタルイミド〕１．８質量部を用
いた以外は実施例１と同様に操作して多層光拡散板を得た。評価結果を第１表に示す。
【００３９】
比較例１
紫外線吸収剤〔チヌビン１５７７ＦＦ〕に代えて紫外線吸収剤〔チバ・スペシャリティー
・ケミカルズ社製「チヌビンＰ」、２−（２Ｈ−ベンゾトリアゾール−２−イル）−ｐ−
クレゾール〕０．５質量部を用いた以外は実施例１と同様に操作して多層光拡散板を得た
。評価結果を第１表に示す。
【００４０】
比較例２
紫外線吸収剤〔チヌビン１５７７ＦＦ〕に代えて紫外線吸収剤〔クラリアント社製「ホス
タビンＰＲ−２５」、ジメチル（ｐ−メトキシベンジリデン）マロネート〕１質量部を用
いた以外は実施例１と同様に操作して多層光拡散板を得た。評価結果を第１表に示す。
【００４１】
比較例３
紫外線吸収剤〔チヌビン１５７７ＦＦ〕に代えて紫外線吸収剤〔サイテック・インダスト
リー社製「ＴＨＴ４６１１」、トリアジン系紫外線吸収剤１０質量％とヒンダードアミン系光安定剤９０質量％の混合物〕２質量部を用いた以外は実施例１と同様に操作して多層光拡散板を得た。評価結果を第１表に示す。
【００４２】
第 １ 表                                    
━━━━━━━━━━━━━━━━━━━━━━━━━━━━━━━━━━━━━━━━
実施例                          比較例                  
───────────────  ────────────
１      ２      ３      ４      １      ２      ３    
━━━━━━━━━━━━━━━━━━━━━━━━━━━━━━━━━━━━━━━━
厚さ              (mm)   2.1     2.1     2.0     2.1     2.1     2.1     2.1    
────────────────────────────────────────
初期光学特性                                                                    
全光線透過率  (％)   57      57      56      58      56      56      57     
拡散光線透過率(％)   57      56      56      57      56      56      56     
ヘーズ               99      99      99      99     100      99      99     
ＹＩ                 3.1     2.3     2.0     3.6     3.1     1.6     3.1    
色度ｘ               0.313   0.312   0.312   0.314   0.313   0.312   0.313  
色度ｙ               0.318   0.318   0.317   0.319   0.318   0.317   0.318  
────────────────────────────────────────
水銀灯照射試験                                                                  
５００時間後                                                                  
ΔＹＩ               0.2     0.7     0.0    -0.8     1.3     7.5     3.5    
Δｘ                 0.000   0.000   0.000   0.000   0.001   0.006   0.003  
Δｙ                 0.000   0.001   0.000   0.000   0.002   0.010   0.005  
１０００時間後                                                                
ΔＹＩ               0.3     1.0     0.6    -0.1     2.5     8.7     4.2    
Δｘ                 0.000   0.001   0.000   0.000   0.002   0.007   0.003  
Δｙ                 0.001   0.001   0.001   0.000   0.004   0.012   0.006  
────────────────────────────────────────
輝度評価                3500    3480    3420    3440    3430    3460    3500    
━━━━━━━━━━━━━━━━━━━━━━━━━━━━━━━━━━━━━━━━
【図面の簡単な説明】
【００４３】
【図１】本発明の多層光拡散板の層構成を模式的に示す断面図である。
【図２】直下型液晶ディスプレイ装置の構成を模式的に示す断面図である。
【符号の説明】
【００４４】
10：多層光拡散板
11：光拡散層      12：紫外線吸収層
２：直下型液晶ディスプレイ装置
１：光拡散板      ３：液晶セル      ４：バックライト装置  ５：冷陰極線管
【図１】
0004821597.tif 000012
【図２】
0004821597.tif 000013